(57)【特許請求の範囲】
【請求項１】
Ｎｉ３Ｔｉ、Ｎｉ３Ｎｂ、Ｎｉ５Ｙのいずれか１種の金属間化合物から成ることを特徴とする排ガス浄化触媒。
【請求項２】
請求項１において、ＣＯ浄化用であることを特徴とする排ガス浄化触媒。
【請求項３】
請求項１または２において、上記Ｎｉ３Ｔｉは結晶構造Ｐ６３／ｍｍｃ（ａ、ｂ＝０．５１０９ｎｍ、ｃ＝０．８２９９ｎｍ）、上記Ｎｉ３Ｎｂは結晶構造Ｐｍｍｍ（ａ、ｂ、ｃ＝０．４５６５ｎｍ、０．５１１６ｎｍ、０．４２６０ｎｍ）、上記Ｎｉ５Ｙは結晶構造Ｐ６／ｍｍｍ（ａ、ｂ＝０．４８３３ｎｍ、ｃ＝０．３９６７ｎｍ）であることを特徴とする排ガス浄化触媒。
【請求項４】
請求項１〜３のいずれか１項に記載の排ガス浄化触媒を製造する方法であって、
Ｎｉと、Ｎｉよりも電気陰性度の低い周期律表３、４、５族から選択した元素とを混合し、溶解、鋳造してインゴットを作製する第１工程、
上記インゴットを均質化熱処理する第２工程、および
上記均質化熱処理したインゴットを機械的に粉砕する第３工程
を含み、
上記第１工程で、上記Ｎｉと混合する元素は、周期律表３族のＹ、周期律表４族のＴｉ、周期律表５族のＮｂのうちから選択することを特徴とする排ガス浄化触媒の製造方法。
【請求項５】
請求項４において、上記第１工程で、Ｙを選択し、モル比でＮｉ：Ｙ＝５：１となるように混合し、溶解、鋳造してＮｉ５Ｙのインゴットを作製することを特徴とする排ガス浄化触媒の製造方法。
【請求項６】
請求項４において、上記第１工程で、Ｔｉを選択し、モル比でＮｉ：Ｔｉ＝３：１となるように混合し、溶解、鋳造してＮｉ３Ｔｉのインゴットを作製することを特徴とする排ガス浄化触媒の製造方法。
【請求項７】
請求項４において、上記第１工程で、Ｎｂを選択し、モル比でＮｉ：Ｎｂ＝３：１となるように混合し、溶解、鋳造してＮｉ３Ｎｂのインゴットを作製することを特徴とする排ガス浄化触媒の製造方法。
【請求項８】
請求項４〜７のいずれか１項において、上記第１工程で、酸素濃度および水分濃度がいずれも５ｐｐｍである純粋アルゴンガス雰囲気下でアーク溶解することを特徴とする排ガス浄化触媒の製造方法。
【請求項９】
請求項４〜８のいずれか１項において、上記第２工程で、均質化熱処理の温度は、インゴットの合金の融点より５００℃低い温度以上、融点未満であることを特徴とする排ガス浄化触媒の製造方法。
【請求項１０】
請求項９において、上記均質化熱処理の温度は、上記融点より３００℃低い温度以下であることを特徴とする排ガス浄化触媒の製造方法。
【発明の詳細な説明】
【技術分野】
【０００１】
本発明は、排ガス浄化触媒に関し、特にＣＯ浄化性能の高い排ガス浄化触媒およびその製造方法に関する。
【背景技術】
【０００２】
自動車等の内燃機関の排ガスの成分、特に一酸化炭素（ＣＯ）ガスを、酸素（Ｏ２）ガスまたは酸化窒素（ＮＯｘ）ガスとともに触媒活物質に接触させることにより、毒性のあるＣＯガスおよびＮＯｘガスを無毒の二酸化炭素（ＣＯ２）ガスおよび窒素（Ｎ２）ガスに変換（浄化）することができる。
【０００３】
このような排ガス浄化触媒としての活性を示す触媒活物質としては、典型的には白金（Ｐｔ）、ロジウム（Ｒｈ）等の貴金属が知られている。しかし貴金属には単価が高いという問題がある。そのため、様々な物質が貴金属の代替物質として検討され、貴金属の使用量を低減することが試みられてきた。
【０００４】
例えば特許文献１には、酸化セリウム（ＣｅＯ２）を含む多孔質担体にジルコニウム（Ｚｒ）と金（Ａｕ）を含有させた触媒が提示されている。
【０００５】
また特許文献２には、白金（Ｐｔ）、パラジウム（Ｐｄ）、および酸化ジルコニウム（ＺｒＯ２）と酸化プラセオジウム（Ｐｒ６Ｏ１１）との複合酸化物から成る触媒が提示されている。
【０００６】
これらはいずれも貴金属が必須の構成成分である。これまでに、貴金属を全く含まず、少なくともニッケル（Ｎｉ）を超える触媒活性を有する触媒活物質は知られていない。
【０００７】
また、一般にＣＯやＮＯｘの浄化反応が進行する３００℃〜１０００℃程度での高温において、熱的な安定性を備えた触媒活物質も知られていない。
【０００８】
特許文献３には、貴金属を含まず、しかもＰｔと同等のＣＯ浄化活性を示す触媒活物質として、超微粒子状の金属間化合物Ｎｉ３Ａｌナノ粒子が開示されている。しかしながらこれは、表面積の小さいＰｔ粒子（０．００６６ｍ２）に対して表面積の遥かに大きいＮｉ３Ａｌナノ粒子（０．２５〜２．２ｍ２：Ｐｔの約３０倍〜約３００倍）を比較した結果である。したがって、見かけの触媒活性が触媒粒子の表面積に比例するという周知の事実に照らせば、特許文献３においてＮｉ３Ａｌナノ粒子の触媒活性がＰｔ粒子と同等であるとする結論は全く根拠が無い。
【先行技術文献】
【特許文献】
【０００９】
【特許文献１】特開２００８−７３６５４号公報
【特許文献２】特開２０１０−５８１１０号公報
【特許文献３】特開２０１０−１３７１３１号公報
【発明の概要】
【発明が解決しようとする課題】
【００１０】
本発明は、貴金属を含まず、３００℃以上の高温雰囲気中で安定して存在し、少なくともＮｉより優れた触媒活性を発揮する排ガス浄化触媒およびその製造方法を提供することを目的とする。
【課題を解決するための手段】
【００１１】
上記目的を達成するために、本発明によれば、Ｎｉ３Ｔｉ、Ｎｉ３Ｎｂ、Ｎｉ５Ｙのいずれか１種の金属間化合物から成ることを特徴とする排ガス浄化触媒が提供される。
【００１２】
上記目的を達成するために、本発明によれば更に、Ｎｉと、Ｎｉよりも電気陰性度の低い周期律表３、４、５族から選択した元素とを混合し、溶解、鋳造してインゴットを作製する第１工程、
上記インゴットを均質化熱処理する第２工程、および
上記均質化熱処理したインゴットを機械的に粉砕する第３工程
を含むことを特徴とする排ガス浄化触媒の製造方法が提供される。
【発明の効果】
【００１３】
本発明の排ガス浄化触媒は、Ｎｉ３Ｔｉ、Ｎｉ３Ｎｂ、Ｎｉ５Ｙのいずれか１種の金属間化合物から成るので、３００℃以上の高温でも熱的に安定であり、かつ、Ｎｉを凌ぎ、Ｐｔに迫る高い触媒活性を発揮する。
【図面の簡単な説明】
【００１４】
【図１】図１は、Ｎｉ−Ｔｉ２元系の相図である。
【図２】図２は、Ｎｂ−Ｎｉ２元系の相図である。
【図３】図３は、Ｎｉ−Ｙ２元系の相図である。
【図４】図４は、実施例において排ガス浄化触媒の粉末試料を調製するフローを模式的に示す。
【図５】図５は、実施例において作成した本発明の排ガス浄化触媒試料のＸ線回折結果を示す。
【図６】図６は、本発明の排ガス浄化触媒の結晶構造を示す。
【図７】図７は、実施例において用いたＣＯ酸化触媒活性評価装置を模式的に示す。
【図８】図８は、（ａ）Ｎｉ３Ａｌ（比較例）およびＮｉ（参照試料１）のＣＯ酸化触媒活性、および（ｂ）Ｎｉ３Ａｌ（比較例）およびＰｔ（参照試料２）のＣＯ酸化触媒活性を示す。横軸が経過時間（Duration）、縦軸がＣＯ浄化率（CO conversion）である。
【図９】図９は、（ａ）Ｎｉ３Ｔｉ（本発明例の試料１）およびＮｉ（参照試料１）のＣＯ酸化触媒活性、および（ｂ）Ｎｉ３Ｔｉ（本発明例の試料１）およびＰｔ（参照試料２）のＣＯ酸化触媒活性を示す。横軸が経過時間（Duration）、縦軸がＣＯ浄化率（CO conversion）である。
【図１０】図１０は、（ａ）Ｎｉ３Ｎｂ（本発明例の試料２）およびＮｉ（参照試料１）のＣＯ酸化触媒活性、および（ｂ）Ｎｉ３Ｎｂ（本発明例の試料２）およびＰｔ（参照試料２）のＣＯ酸化触媒活性を示す。横軸が経過時間（Duration）、縦軸がＣＯ浄化率（CO conversion）である。
【図１１】図１１は、（ａ）Ｎｉ５Ｙ（本発明例の試料３）およびＮｉ（参照試料１）のＣＯ酸化触媒活性、および（ｂ）Ｎｉ５Ｙ（本発明例の試料３）およびＰｔ（参照試料２）のＣＯ酸化触媒活性を示す。横軸が経過時間（Duration）、縦軸がＣＯ浄化率（CO conversion）である。
【図１２】図１２は、Ｎｉ（参照試料１）、Ｐｔ（参照試料２）、Ｎｉ３Ａｌ（比較例）、Ｎｉ３Ｔｉ（本発明例の試料１）、Ｎｉ３Ｎｂ（本発明例の試料２）、Ｎｉ５Ｙ（本発明例の試料３）の経過時間１０分におけるＣＯ酸化触媒活性を、反応温度の関数として示す。横軸が温度（Temperature）、縦軸がＣＯ浄化率（CO conversion）である。
【図１３】図１３は、Ｎｉ３Ｓｎ（参考例１）、Ｎｉ３Ｂ（参考例２）、Ｎｉ（参照試料１）の３２５℃におけるＣＯ酸化触媒活性を示す。横軸が経過時間（Duration）、縦軸がＣＯ浄化率（CO conversion）である。
【図１４】図１４は、Ｎｉ３Ｔｉ（本発明例の試料１）、Ｎｉ３Ｎｂ（本発明例の試料２）、Ｎｉ３Ｓｎ（参考例１）、Ｎｉ３Ｂ（参考例２）、Ｎｉ（参照試料１）の価電子ｄ−バンドを示す光電子分光測定結果を示す。
【図１５】図１５は、Ｎｉ３Ｔｉ（本発明例の試料１）、Ｎｉ３Ｎｂ（本発明例の試料２）、Ｎｉ３Ｓｎ（参考例１）、Ｎｉ３Ｂ（参考例２）、Ｎｉ（参照試料１）のｄ−バンドセンター（d-band center）と、３２５℃におけるＣＯ浄化反応開始５分後のＣＯ浄化率との関係を示す。
【発明を実施するための形態】
【００１５】
本発明者は下記の着想に基づき、本発明を完成した。
【００１６】
浄化反応の際には、排ガス浄化用の触媒活物質の表面と浄化対象である排ガス分子との間では、お互いの原子の最外殻電子の遣り取りが起きる。触媒活性を示さない物質にＰｔ等の貴金属と同様な触媒活性を示す性質を付与するには、構成元素の表面の電子状態を変化させてＰｔ等の貴金属に近い電子状態にする必要がある。
【００１７】
先ず、貴金属以外で最良の触媒活性を示すＮｉをベースに、その電子状態を変えることを構想した。Ｎｉの電子状態を変えるには、周期律表でＮｉとは電子状態の異なる金属との合金化が有効である。電子状態の違いを電気陰性度χ（ポーリングの電気陰性度）でみると、Ｎｉのχ＝１．９１に対して、これよりも低いχ＝１．２〜１．６程度の範囲（低χ範囲）と、高いχ＝１．９５〜２．０５程度の範囲（高χ範囲）を対象として着目した。
【００１８】
この電気陰性度の範囲は、周期律表でＮｉ（χ＝１．９１）の属する１０族に対して、低χ範囲はＴｉ（同１．５４）、Ｎｂ（同１．６）、Ｙ（同１．２２）などの属する３、４、５族に対応し、高χ範囲はＢ（同２．０４）、Ｓｎ（同１．９６）などの属する１３、１４、１５族に対応する。
【００１９】
下記反応式（１）で表されるＣＯ浄化反応の反応速度は、触媒表面におけるＣＯ吸着とＯ２解離吸着のバランスによって決定される。Ｎｉ単体および低χ元素単体のＣＯ浄化触媒活性はＣＯの表面吸着力が強すぎるため著しく抑制される。これに対し、Ｎｉと低χ元素との合金はＣＯの非占有分子軌道のエネルギー準位差が広いため、合金表面におけるＣＯ吸着力が弱められ、ＣＯ吸着とＯ２解離吸着のバランスが保たれる結果、Ｎｉ単体の表面または低χ元素単体の表面よりも浄化反応が速やかに進行する。
【００２０】
ＣＯ＋１／２Ｏ２→ＣＯ２……（１）
Ｎｉとの合金相手として、Ｎｉに対する触媒活性の優位性の観点から、低χ範囲の元素が望ましく、特にＴｉ、Ｎｂ、Ｙが望ましい。
【００２１】
Ｎｉとこれらとの合金の形態としては、固溶体よりも金属間化合物であることが望ましく、特にＮｉ３Ｔｉ、Ｎｉ３Ｎｂ、Ｎｉ５Ｙであることが望ましい。固溶体合金は、例えば溶解・凝固・均質化熱処理等の製造工程および高温雰囲気中での使用時に、種々の相が生成する虞が高く、安定して単相を確保することが困難であり、望みの触媒活性を安定して得ることが困難である。Ｎｉ３Ｔｉ、Ｎｉ３Ｎｂ、Ｎｉ５Ｙの結晶構造は、それぞれＰ６３／ｍｍｃ、Ｐｍｍｍ、Ｐ６／ｍｍｍである。
【００２２】
金属間化合物は、組成および相の安定性が高いため複数相が生成する虞がなく、常に安定して良好な触媒活性を得ることができる。
【００２３】
本発明の望ましい形態による触媒活物質であるＮｉ３Ｔｉ、Ｎｉ３Ｎｂ、Ｎｉ５Ｙは、図１〜３に示すように融点がそれぞれ１３８０℃（Ｎｉ３Ｔｉ）、１３９９℃（Ｎｉ３Ｎｂ）、１４３１℃（Ｎｉ５Ｙ）である。これは、ＣＯおよびＮＯｘ浄化触媒の通常の使用温度範囲である３００℃〜１０００℃程度に対して遥かに高温であり、使用中の安定性は確保される。
【００２４】
本発明の排ガス浄化触媒は以下のように製造することができる。
【００２５】
Ｎｉと低χ元素とを混合し、溶解してインゴットを作製し、このインゴットを非酸化性雰囲気中で均質化のための熱処理を施す。
【００２６】
具体的には、先ず、Ｎｉと低χ元素を望みのモル比で秤量し、典型的には酸素および水分濃度が５ｐｐｍ以下のアルゴンガス雰囲気下で混合、溶解し、ボタン状のインゴットを得る。
【００２７】
得られたインゴットをタンタル等の高融点金属箔に包み、酸素吸収剤とともに減圧下で石英管に封入する。この石英管を電気炉中に装入し、均質化のための熱処理を施す。その後、電気炉から石英管を取り出し、室温まで徐冷する。石英管を割り、試料を取り出した後、機械的に粉砕する。得られた粉末試料を篩い分けにより粉末粒径を揃え排ガス浄化触媒を得る。
【００２８】
均質化のための熱処理温度は、合金の融点から５００℃程度を減じた温度以上で、融点未満であることが望ましく、合金の融点から３００℃程度を減じた温度以下であることがより望ましい。例えば、Ｎｉ３Ｔｉ、Ｎｉ３Ｎｂ、Ｎｉ５Ｙの融点はそれぞれ、１３８０℃、１３９９℃、１４３１℃であるから、それぞれ望ましい均質化熱処理温度範囲は、８８０〜１３８０℃、８９９〜１３９９℃、９３１〜１４３１℃であり、より望ましい範囲は８８０〜１０８０℃、８９９〜１０９９℃、９３１〜１１３１℃である。
【００２９】
均質化熱処理の時間は、５０時間以上とすることが望ましく、１００時間以上とすることがより望ましい。実際の製造時間の観点から、処理時間は１５０時間以下とすることが望ましい。
【００３０】
なお、本発明の排ガス浄化触媒の製造は、上記溶解法に限定する必要は無く、レーザーアブレーション、スパッタリング、溶液還元法等を適用することもできる。これらの方法を用いることにより、合金粉末の粒径等を制御し、例えば均一な大きさのナノ粒子から成る排ガス浄化触媒を実現することができる。
【００３１】
以上はＮｉをベースとした合金について説明したが、Ｎｉ以外にもＦｅ、Ｃｏ、Ｃｕをベースとして合金も可能性がある。Ｎｉは元素の周期律表でＰｔと同族であり最外殻電子の状態はＰｔと近く、周期律表でＮｉの近くに位置するＦｅ、Ｃｏ、Ｃｕは貴金属のＲｕ、Ｒｈ、Ａｕと同族であり、上記と同様な考え方で触媒活性を高められる物質の構成元素となる可能性が考えられる。すなわち、周期律表でＦｅ、Ｃｏ、Ｎｉ、Ｃｕの属する８、９、１０、１１族の元素と、低χ元素のＴｉ、Ｎｂ、Ｙなどの属する３、４、５族の元素との合金または、高χ元素のＢ、Ｓｎなどの属する１３、１４、１５族の元素との合金についても、更に検討する価値がある。
【００３２】
また、本発明の排ガス浄化触媒は、ＣＯ、ＮＯｘのみでなく、炭化水素ＣｘＨｘの浄化触媒としても可能性がある。
【実施例】
【００３３】
＜試料の製造＞
本発明例として、金属間化合物から成る排ガス浄化触媒Ｎｉ３Ｔｉ（試料１）、Ｎｉ３Ｎｂ（試料２）、Ｎｉ５Ｙ（試料３）を、図４に模式的に示す手順および条件にて製造した。
【００３４】
先ず、金属ニッケル（純度９９．９％、フルヤ金属製）、金属チタン（純度９９％、フルヤ金属製）、金属ニオブ（純度９９％、フルヤ金属製）、金属イットリウム（純度９８％、フルヤ金属製）を、それぞれモル比でＮｉ：Ｔｉ＝３：１（試料１）、Ｎｉ：Ｎｂ＝３：１（試料２）、Ｎｉ：Ｙ＝５：１（試料３）に総量３ｇ秤量した。
【００３５】
次に、各試料を、酸素濃度および水分濃度がいずれも５ｐｐｍである純粋アルゴンガス雰囲気下でアーク溶解し、ボタン状のインゴットを得た。
【００３６】
比較例として、高純度化学研究所（株）製のアトマイズＮｉ３Ａｌ粉末を、受領したままの状態で用いた。
【００３７】
次に、インゴットをタンタル箔に包み、酸素吸収剤としてジルコニウム箔と共に背圧１０−３Ｐａで石英管に封入した。石英管を電気炉内に装入し、９５０℃×１００時間の均質化熱処理を行なった。その後、電気炉から石英管を取り出し、室温まで徐冷した。石英管を割り、試料を取り出した後、メノウ乳鉢で機械粉砕した。得られた粉末試料を６３μｍメッシュのステンレス製篩にかけ、篩を通過した粉末を回収した。この粉末を更に５３μｍメッシュのステンレス製篩にかけ、篩に残った粉末を回収した。これにより、５３μｍ〜６３μｍに粉末粒径を揃えた本発明の排ガス浄化触媒の試料１、２、３を得た。
【００３８】
比較例のＮｉ３Ａｌ試料についても同様に篩い分けを行なって粉末粒径を５３μｍ〜６３μｍに揃えた。
【００３９】
＜Ｘ線回折による試料の同定＞
Ｘ線回折測定装置（ＣｕＫα線：リガク製ＲＩＮ２０００）を用い、常温常圧大気下にて、測定インクリメント＝０．０２°、スキャン幅２θ＝５〜９５°の条件で、試料１〜３のＸ線回折測定を行なった。
【００４０】
図５の（ａ）、（ｂ）、（ｃ）に試料１、２、３の回折結果を示す。ただし、図中の縦線は、Ｎｉ３Ｔｉ、Ｎｉ３Ｎｂ、Ｎｉ５Ｙの結晶データを用いて計算したシミュレーション結果である。図から分かるように、各試料の回折ピークとシミュレーションピークとはよく一致しており、試料１、２、３がそれぞれＮｉ３Ｔｉ、Ｎｉ３Ｎｂ、Ｎｉ５Ｙの単相であることが確認できる。比較例の試料についても同様のＸ線回折測定を行いＮｉ３Ａｌ（Ｃｕ３Ａｕ型構造、Ｆｍ３ｍ）の単相であることが確認された。
【００４１】
図６に、（ａ）Ｎｉ３Ｔｉ、（ｂ）Ｎｉ３Ｎｂ、（ｃ）Ｎｉ５Ｙの結晶構造を示す。それぞれ（ａ）試料１Ｎｉ３Ｔｉ（Ｐ６３／ｍｍｃ：ａ、ｂ＝０．５１０９ｎｍ、ｃ＝０．８２９９ｎｍ）、（ｂ）試料２Ｎｉ３Ｎｂ（Ｐｍｍｍ：ａ、ｂ、ｃ＝０．４５６５ｎｍ、０．５１１６ｎｍ、０．４２６０ｎｍ）、（ｃ）試料３Ｎｉ５Ｙ（Ｐ６／ｍｍｍ：ａ、ｂ＝０．４８３３ｎｍ、ｃ＝０．３９６７ｎｍ）に対応する。
【００４２】
＜触媒活性の評価＞
図７に示す気流循環式触媒活性評価装置（ＣＯ酸化触媒活性測定装置）を用いて、実施例の試料１〜３および比較例の試料のＣＯ酸化触媒活性を測定した。更に、参照試料として、同じく篩い分けによって粉末粒径を５３μｍ〜６３μｍに揃えたＮｉ粉末（純度９９．９％、フルヤ金属製：参照資料１）およびＰｔ粉末（純度９９％、フルヤ金属製：参照試料２）についても同様にＣＯ酸化触媒活性を測定した。
【００４３】
まず、反応管（Reaction tube）に１０ｍｇの石英綿を詰め、その上から試料粉末を５０ｍｇ投入した。更に、試料粉末の上から１０ｍｇの石英綿を詰め、試料粉末を石英綿が挟み込む形にした。
【００４４】
反応管を測定装置に装着した後、ヒックマンポンプ（Hickmamnn pump）を用いて、反応管を含む装置全体を背圧１０−３Ｐａまで排気した。反応管とサーキュレーションライン（Circulation line）をつなぐストップコック（Stop cock）を閉じた後、不純物濃度１ｐｐｍ以下に調整した純粋ＣＯガスおよびＯ２ガスを高圧ボンベからレギュレータを介し、全圧がそれぞれ８×１０４Ｐａに達するまで、総量３Ｌのガスリザーバー（Gas reservoir）に充填した。
【００４５】
それぞれのガスリザーバーからサーキュレーションライン中に、１．５８６×１０４ＰａのＯ２ガスを３１．６０ｍＬ、８．４４×１０３ＰａのＣＯガスｗ１１８．８ｍＬ、順次導入した。
【００４６】
次に、サーキュレーションポンプ（Circulation pump）を駆動し、サーキュレーションライン内部のガスを循環させ混合した。１５分後、全圧１０４Ｐａ、総量１５０．４ｍＬのＣＯ：Ｏ２（モル比）混合反応ガスを得た。
【００４７】
混合反応ガスの調整と並行して、反応管を包み込む形で配置した電気炉を用い、毎分５℃の昇温速度で試料温度を上げた。２２５、２７５、３２５℃のいずれかの温度に達した後、３０分間保持して安定化させた。
【００４８】
サーキュレーションラインと反応管をつなぐストップコックを開き、反応管に混合反応ガスを導いた。これにより、混合反応ガスは、試料粉末の粒子間を通って、サーキュレーションラインを循環する状態となった。サーキュレーションラインに接続されたガスさんプラスチックー（Gas sampler）により、約７分毎に３ｍＬの混合反応ガスを取り出した。ガスクロマトグラフ（Gas chromatograph、Shimadzu ＧＣ−１０Ａ）によって混合ガスの組成分析を行なった。混合ガス中のＣＯ２濃度とＣＯ濃度との比を求め、これをＣＯ浄化率（Co conversion）とした。
【００４９】
図８（ａ）に、Ｎｉ３Ａｌ（比較例）およびＮｉ（参照試料１）のＣＯ酸化触媒活性を示す。縦軸がＣＯ浄化率（CO conｖersion）、横軸が試料表面に反応ガスが供給された瞬間から経過した時間（Duration）である。
【００５０】
２２５℃においては、Ｎｉ３ＡｌもＮｉも、全測定範囲に亘り、有意の活性を示さなかった。２７５℃では、Ｎｉは経過時間２５分の時点で１５％のＣＯ浄化率を示したが、Ｎｉ３Ａｌは同じ時点で１．８％のＣＯ浄化率を示すに留まった。３２５℃では、Ｎｉは経過時間２５分の時点で５６％のＣＯ浄化率を示したが、Ｎｉ３Ａｌは２５％のＣＯ浄化率を示すに留まった。すなわち、２７５℃以上の温度領域では、Ｎｉ３ＡｌはＮｉよりも低い触媒活性を示した。
【００５１】
図８（ｂ）に、Ｎｉ３Ａｌ（比較例）およびＰｔ（参照試料２）のＣＯ酸化触媒活性を示す。２２５℃においては、Ｎｉ３ＡｌもＰｔも、全測定範囲に亘り、有意の活性を示さなかった。２７５℃では、Ｐｔは経過時間２５分の時点で１５％のＣＯ浄化率を示し、３２５℃では、Ｐｔは経過時間２５分の時点で１００％のＣＯ浄化率を示した。２７５℃以上の温度領域では、Ｎｉ３ＡｌはＰｔよりも低い触媒活性を示した。
【００５２】
図９（ａ）に、Ｎｉ３Ｔｉ（本発明例の試料１）およびＮｉ（参照試料１）のＣＯ酸化触媒活性を示す。２２５℃においては、Ｎｉ３ＴｉもＮｉも、全測定範囲に亘り、有意の活性を示さなかった。２７５℃では、Ｎｉは経過時間２５分の時点で１５％のＣＯ浄化率を示したのに対して、Ｎｉ３Ｔｉは同じ時点で４２％のＣＯ浄化率を示した。３２５℃では、Ｎｉは経過時間２５分の時点で５６％のＣＯ浄化率を示したのに対して、Ｎｉ３Ｔｉは８０％のＣＯ浄化率を示した。すなわち、２７５℃以上の温度領域では、Ｎｉ３ＴｉはＮｉよりも高い触媒活性を示した。
【００５３】
図９（ｂ）に、Ｎｉ３Ｔｉ（本発明例の試料１）およびＰｔ（参照試料２）のＣＯ酸化触媒活性を示す。２２５℃においては、Ｎｉ３ＴｉもＰｔも、全測定範囲に亘り、有意の活性を示さなかった。２７５℃では、Ｐｔは経過時間２５分の時点で１５％のＣＯ浄化率を示したのに対して、Ｎｉ３Ｔｉは同じ時点で４２％のＣＯ浄化率を示した。３２５℃では、Ｐｔは経過時間２５分の時点で１００％のＣＯ浄化率を示したのに対して、Ｎｉ３Ｔｉは８０％のＣＯ浄化率を示した。すなわち、２７５℃においては、Ｎｉ３ＴｉはＰｔより高い触媒活性を示すものの、３２５℃においては、Ｎｉ３ＴｉはＰｔの８割程度の触媒活性を示すに留まった。
【００５４】
図１０に、Ｎｉ３Ｎｂ（本発明例の試料２）、Ｎｉ（参照試料１）、Ｐｔ（参照試料２）のＣＯ酸化触媒活性を示す。２２５℃において、Ｎｉ３Ｎｂは、Ｎｉ（図１０（ａ））およびＰｔ（図１０（ｂ））と異なり、経過時間１０分超において有意の活性（経過時間２５分で約１０％）を示した。３２５℃においては、経過時間２５分において、Ｎｉ３ＮｂはＮｉ（５０％）を大きく上回り、Ｐｔ（１００％）に迫る、８３％のＣＯ浄化率を示した。
【００５５】
図１１に、Ｎｉ５Ｙ（本発明例の試料３）、Ｎｉ（参照試料１）、Ｐｔ（参照試料２）のＣＯ酸化触媒活性を示す。２２５℃および２７５℃においては、Ｎｉ５Ｙの触媒活性は、Ｎｉ（図１１（ａ））およびＰｔ（図１１（ｂ））のいずれの触媒活性よりも低かった。しかし、３２５℃においては、Ｎｉ５Ｙは、Ｎｉを大きく上回り、Ｎｉ３Ｎｂ（図１０）に匹敵する高い触媒活性（経過時間２５分で８４％）を示した。
【００５６】
図１２に、Ｎｉ（参照試料１）、Ｐｔ（参照試料２）、Ｎｉ３Ａｌ（比較例）、Ｎｉ３Ｔｉ（本発明例の試料１）、Ｎｉ３Ｎｂ（本発明例の試料２）、Ｎｉ５Ｙ（本発明例の試料３）の経過時間１０分におけるＣＯ酸化触媒活性を、反応温度の関数として示す。Ｎｉ３Ａｌの触媒活性は、２７５℃以上の温度において、他の全ての試料の触媒活性よりも低い。３２５℃におけるＣＯ酸化触媒活性は、Ｎｉ３Ａｌ＜Ｎｉ＜Ｎｉ５Ｙ＜Ｎｉ３Ｔｉ＜Ｎｉ３Ｎｂ＜Ｐｔの順である。
【００５７】
〔参考例〕
本発明例の試料１〜３と同様にして、参考例１および参考例２として、Ｎｉ３ＳｎおよびＮｉ３Ｂの試料を調製し、ＣＯ酸化触媒活性を測定した。
【００５８】
図１３に、Ｎｉ３Ｓｎ（参考例１）、Ｎｉ３Ｂ（参考例２）、Ｎｉ（参照試料１）の３２５℃におけるＣＯ酸化触媒活性を示す。図示したように、Ｎｉ３ＳｎはＮｉよりも僅かに高い触媒活性を示した。一方、Ｎｉ３Ｂの触媒活性はＮｉよりも大幅に低かった。前述のようにＳｎ、Ｂは、Ｎｉに対して高χ元素であり、Ｎｉと合金することにより高い触媒活性を示す可能性のある元素群に属するが、本実験においては期待した効果が認められない。同じＳｎ、ＢでもＮｉとの別の金属間化合物あるいは高χ範囲のうちの他の元素について検討の余地がある。
【００５９】
図１４に、Ｎｉ３Ｔｉ（本発明例の試料１）、Ｎｉ３Ｎｂ（本発明例の試料２）、Ｎｉ３Ｓｎ（参考例１）、Ｎｉ３Ｂ（参考例２）、Ｎｉ（参照試料１）の価電子ｄ−バンドを示す光電子分光測定結果を示す。Ｎｉ３Ｓｎ、Ｎｉ３Ｂ、Ｎｉのｄ−バンドはいずれも、フェルミ準位直下に、Ｎｉ３ｄ軌道に由来する鋭いピークが認められる。これに対し、Ｎｉ３Ｔｉ、Ｎｉ３Ｎｂにおいては、フェルミ準位直下のピークは認められず、ｄ−バンド全体がＮｉに比べて高結合エネルギー側（低エネルギー準位側）にシフトする傾向が認められる。Ｎｉ３Ｔｉ、Ｎｉ３Ｎｂにおいては、ｄ−バンドのエネルギーシフトによってＣＯ分子の表面吸着力が低下した結果、Ｎｉ３Ｓｎ、Ｎｉ３Ｂ、Ｎｉよりも高いＣＯ酸化浄化活性が発現したものと推測される。
【００６０】
図１５に、Ｎｉ３Ｔｉ（本発明例の試料１）、Ｎｉ３Ｎｂ（本発明例の試料２）、Ｎｉ３Ｓｎ（参考例１）、Ｎｉ３Ｂ（参考例２）、Ｎｉ（参照試料１）のｄ−バンドセンター（d-band center）と、３２５℃におけるＣＯ浄化反応開始５分後のＣＯ浄化率との関係を示す。ここで、ｄ−バンドセンターとは、ｄ−バンドの状態密度にエネルギーをかけた寮の積分値を、ｄ−バンドの状態密度の積分値で割った値として定義される。図示したように、ｄ−バンドセンターがＮｉより低いＮｉ３Ｓｎ、Ｎｉ３Ｔｉ、Ｎｉ３Ｎｂの場合には、反応開始後５分後で２０％以上のＣＯ浄化率が得られたのに対し、ｄ−バンドセンターがＮｉより高いＮｉ３Ｂの場合には、ＣＯ浄化率は１５％未満に留まっている。
【００６１】
なお、Ｎｉ３Ｓｎは、前記の図１３に示すように、３２５℃、３０分の浄化率が７０％程度であり、図９、１０、１１に示すように同じ測定温度および経過時間で８０％あるいはそれより高い浄化率を示すＮｉ３Ｔｉ、Ｎｉ３Ｎｂ、Ｎｉ５Ｙに比べて劣る。
【産業上の利用可能性】
【００６２】
本発明によれば、貴金属を含まず、３００℃以上の高温雰囲気中で安定して存在し、少なくともＮｉより優れた触媒活性を発揮する排ガス浄化触媒およびその製造方法が提供される。
【図５】
0005798425.tif 000002
【図７】
0005798425.tif 000003
【図８】
0005798425.tif 000004
【図９】
0005798425.tif 000005
【図１０】
0005798425.tif 000006
【図１１】
0005798425.tif 000007
【図１２】
0005798425.tif 000008
【図１３】
0005798425.tif 000009
【図１４】
0005798425.tif 000010
【図１５】
0005798425.tif 000011
【図１】
0005798425.tif 000012
【図２】
0005798425.tif 000013
【図３】
0005798425.tif 000014
【図４】
0005798425.tif 000015
【図６】
0005798425.tif 000016